(57)【要約】【課題】低温詳しくは１５０℃以下で加熱融解が可能であり、さらに含浸性、柔軟性に優れた樹脂組成物を提供する。【解決手段】本発明の樹脂組成物は、密度が８５０〜９００ｋｇ／ｍ3、１９０℃で測定したメルトフローレートが２０〜２００ｇ／１０分であるエチレンと少なくとも1種の炭素数３〜２０のα−オレフィンとからなるエチレン・α−オレフィンランダム共重合体（Ａ）１０〜７０重量％、密度が８７０〜９２５ｋｇ／ｍ3、１４０℃で測定した溶融粘度が３〜５０００ｍＰａ・ｓ、ＤＳＣで測定した融点範囲が５０〜１３０℃の間にあるエチレンと少なくとも1種の炭素数３〜２０のα−オレフィンとからなる低分子量エチレン・α−オレフィンランダム共重合体（Ｂ）３０〜９０重量％からなり、１５０℃で測定した溶融粘度が５００００ｍＰａ・ｓ以下であることを特徴としている。【特許請求の範囲】
【請求項１】
密度が８５０〜９００ｋｇ／ｍ3、１９０℃で測定したメルトフローレートが２０〜２００ｇ／１０分であるエチレンと少なくとも1種の炭素数３〜２０のα−オレフィンとからなるエチレン・α−オレフィンランダム共重合体（Ａ）１０〜７０重量％、密度が８７０〜９２５ｋｇ／ｍ3、１４０℃で測定した溶融粘度が３〜５０００ｍＰａ・ｓ、ＤＳＣで測定した融点範囲が５０〜１３０℃の間にあるエチレンと少なくとも1種の炭素数３〜２０のα−オレフィンとからなる低分子量エチレン・α−オレフィンランダム共重合体（Ｂ）３０〜９０重量％からなり、１５０℃で測定した溶融粘度が５００００ｍＰａ・ｓ以下であることを特徴とする樹脂組成物（ＡＡ）。
【請求項２】
請求項１に記載の樹脂組成物（ＡＡ）１００重量部に対し、比重０．８５０〜０．９５０、平均分子量が３００〜１０００、４０℃での動粘度が３０ｃＳｔ以上である液状炭化水素（Ｃ）を５〜１００重量部添加してなる請求項１記載の樹脂組成物（ＢＢ）。
【請求項３】
請求項１〜２記載の樹脂組成物（ＡＡ）または（ＢＢ）３０〜１００重量％、粘着性樹脂（Ｄ）０〜５０重量％、無機充填剤（Ｅ）０〜７０重量％からなる樹脂組成物（ＣＣ）。
【請求項４】
請求項１〜３記載の樹脂組成物からなるシート
【発明の詳細な説明】
【０００１】
【発明の技術分野】
本発明は、高温で融解したときの流動性に優れ、紙や繊維あるいはこれらを一部として用いる各種製品への含浸材として利用できる樹脂組成物に関するものである。
【０００２】
【従来の技術】
従来から融解時の低粘度性（高流動性）を利用したホットメルト型含浸材が様々な用途に利用されており、これまで高分子材料のラテックスやエマルジョンからなる組成物が多く用いられてきた。しかしこのようなラテックス、エマルジョンは、一般にこれらを塗布後加硫、乾燥工程を必要とするため、これに係る設備、さらには工程における廃液を処理するための設備が必要となる。また、乾燥工程における長時間の加熱処理による製品劣化も懸念される。さらに近年、残留有機溶剤による人体への影響が大きな問題となっていることから、加熱融解型の含浸材が求められている。
【０００３】
一方このような加熱融解型含浸材としては、ＥＶＡやポリプロピレン系非晶質ポリオレフィン（ＡＰＡＯ）等を用いたものが提案されている（例えば特開平０９−３０２１６８号や特開平２０００−１４４０９３号）。しかし、多くの場合ポリプロピレン系非晶質ポリオレフィン（ＡＰＡＯ）は融解温度が１５０℃以上である結晶成分を一部有するため、１５０℃以下では加熱融解型の含浸材として利用できない。（特許文献１、特許文献２）
またＥＶＡ等の極性ポリオレフィンは非極性ポリオレフィンとの相溶性が劣るため、併用するポリエチレンワックスや粘着性樹脂は酸化タイプのものや極性基を有するものに制限される。
【０００４】
【特許文献１】特開平０９−３０２１６８号公報
【０００５】
【特許文献２】特開平２０００−１４４０９３号公報
【０００６】
【本発明が解決しようとする課題】
本発明の目的は、低温詳しくは１５０℃以下で加熱融解が可能であり、さらに含浸性、柔軟性に優れた樹脂組成物を提供することである。
【０００７】
【課題を解決するための手段】
本発明の樹脂組成物は、密度が８５０〜９００ｋｇ／ｍ3、１９０℃で測定したメルトフローレートが２０〜２００ｇ／１０分であるエチレンと少なくとも1種の炭素数３〜２０のα−オレフィンとからなるエチレン・α−オレフィンランダム共重合体（Ａ）１０〜７０重量％、密度が８７０〜９２５ｋｇ／ｍ3、１４０℃で測定した溶融粘度が３〜５０００ｍＰａ・ｓ、ＤＳＣで測定した融点範囲が５０〜１３０℃の間にあるエチレンと少なくとも1種の炭素数３〜２０のα−オレフィンとからなる低分子量エチレン・α−オレフィンランダム共重合体（Ｂ）３０〜９０重量％からなり、１５０℃で測定した溶融粘度が５００００ｍＰａ・ｓ以下であることを特徴としている。
【０００８】
さらにこの樹脂組成物１００重量部に対し、比重０．８５０〜０．９５０、平均分子量が１００〜１０００、４０℃での動粘度が３０ｃＳｔ以上である液状炭化水素（Ｃ）を５〜１００重量部添加することでさらに柔軟性が向上し、また溶融粘度が低くなる。
【０００９】
次にこれらの各構成について具体的に説明する。
【００１０】
【発明の具体的説明】
エチレン・α−オレフィンランダム共重合体（Ａ）
本発明の組成物におけるエチレン・α−オレフィンランダム共重合体（Ａ）としては、エチレンと少なくとも1種の炭素数３〜２０のαオレフィン、好ましくは炭素数３〜１０のα−オレフィンとの共重合体であり、その分子構造は、直鎖状であってもよいし、長鎖または短鎖の側鎖を有する分岐状であってもよい。
【００１１】
コモノマーとして使用される炭素数３から２０のα−オレフィンの具体例としては、プロピレン、１−ブテン、１−ペンテン、１−ヘキセン、４−メチルペンテン−１、１−オクテン、１−デセン、１−ドデセンおよびそれらの組み合わせを挙げることができ、中でもプロピレン、１−ブテン、１−ヘキセン、１−オクテンが好ましい。また、必要に応じて他のコノモマー、例えば１，６−ヘキサジエン、１，８−オクタジエン等のジエン類や、シクロペンテン等の環状オレフィン類等を少量含有してもよい。
【００１２】
エチレン・α−オレフィンランダム共重合体（Ａ）中のエチレン含量は、通常６０〜９５モル％であり、好ましくは７０〜９０モル％である。さらに好ましくは７５モル〜８９モル％である。密度（ＡＳＴＭ  Ｄ１５０５）は、８５０〜９００ｋｇ／ｍ3、好ましくは８５０〜８９５ｋｇ／ｍ3であり、より好ましくは８６０〜８９３ｋｇ／ｍ3である。密度がこの範囲内にあると、柔軟性に優れた組成物が得られる。エチレン・α−オレフィンランダム共重合体（Ａ）の分子量分布Mw/Mnは５以下、好ましくは３以下である。
【００１３】
上記エチレン・α−オレフィンランダム共重合体中は、ＡＳＴＭ Ｄ−１２３８に準拠し、１９０℃、２．１６ｋｇ荷重下で測定したメルトフローレート（以下、ＭＦＲ（１９０℃）と略記する）が、２０〜２００（ｇ／１０分）、好ましくは３０〜１５０（ｇ／１０分）の範囲にある。メルトフローレートがこの範囲内にあると、柔軟性と溶融粘度のバランスにすぐれた樹脂組成物が得られ、さらに組成物自体の強度も向上するため好ましい。
【００１４】
上記エチレン・α−オレフィンランダム共重合体の製造法については特に制限はないが、ラジカル重合触媒、フィリップス触媒、チーグラー・ナッタ触媒、あるいはメタロセン触媒を用いて、エチレンとα−オレフィンとを共重合することによって製造することができる。特にメタロセン触媒を用いて共重合されたエチレン・α−オレフィンランダム共重合体は、ゲルパーミエーションクロマトグラフィー（GPC）により求められる分子量分布（Ｍｗ／Ｍｎ）が３以下であるため高分子量成分が少なく、このため溶融粘度が低い重合体を得ることができ好ましい。なお、このようなメタロセン触媒を用いて共重合されたエチレン・α−オレフィンランダム共重合体には、長鎖分岐型エチレン・α- オレフィンランダム共重合体あるいは直鎖状エチレン・α- オレフィンランダム共重合体が存在するが、本発明においてはこの両者とも好ましく利用できる。これらの重合方法については特許公開平１０−２１２３８２号に記載されている。
【００１５】
低分子量エチレン・α−オレフィンランダム共重合体（Ｂ）
本発明で用いられる低分子量エチレン・α−オレフィンランダム共重合体（Ｂ）は、エチレンと炭素原子数３〜２０のα-オレフィンとの共重合体である。
【００１６】
ここでα-オレフィンとしては、炭素原子数３のプロピレン、炭素原子数４の１−ブテン、炭素原子数５の１−ペンテン、炭素原子数６の１−ヘキセン、４−メチル−１−ペンテン、炭素原子数８の１−オクテンなどが挙げられ、好ましくは炭素原子数３〜１２のα−オレフィンであり、より好ましくはプロピレン、１−ブテン、１−ヘキセン、４−メチル−１−ペンテンである。
【００１７】
低分子量エチレン・α−オレフィンランダム共重合体（Ｂ）は、ゲルパーミエーションクロマトグラフィー（ＧＰＣ）で測定した数平均分子量（Ｍｎ）が３００〜８,０００、好ましくは４００〜５０００、より好ましくは４００〜２０００の範囲にある。
【００１８】
低分子量エチレン・α−オレフィンランダム共重合体（Ｂ）の数平均分子量が上記範囲内にあると低温で溶融粘度が低くなるため好ましい。
【００１９】
低分子量エチレン・α−オレフィンランダム共重合体（Ｂ）は、示差走査熱量計（ＤＳＣ）で測定した融点が７０〜１２０℃、好ましくは７５〜１０５℃、より好ましくは７５〜１００℃の範囲にある。また、低分子量エチレン・α−オレフィンランダム共重合体（Ｂ）は、密度（ＪＩＳ Ｋ６７６０により測定）が８７０〜９２５ｋｇ／ｍ3、好ましくは８７５〜９１０ｋｇ／ｍ3、より好ましくは８８０〜９０５ｋｇ／ｍ3の範囲にある。
【００２０】
低分子量エチレン・α−オレフィンランダム共重合体（Ｂ）の融点および密度が上記範囲内にあると、エチレン・α−オレフィンランダム共重合体（Ａ）とブレンドしたときの相溶性が良好であり、また得られる樹脂組成物の柔軟性も向上するため好ましい。
【００２１】
低分子量エチレン・α−オレフィンランダム共重合体（Ｂ）は、Ｍｗ／Ｍｎが５以下、好ましくは２．９以下、より好ましくは２．８以下である。
【００２２】
Ｍｗ／Ｍｎが上記範囲内にあると極低分子量成分が少なくなるため、製品のべた付きや成形時の不良が抑えられ好ましい。
【００２３】
低分子量エチレン・α−オレフィンランダム共重合体（Ｂ）は、示差走査熱量計（ＤＳＣ）で測定した結晶化温度（Ｔｃ（℃）、降温速度２℃／分で測定。）と、密度勾配管法で測定した密度（Ｄ（ｋｇ／ｍ3））との関係が下記式（Ｉ）
０．５０１×Ｄ−３６６ ≧ Ｔｃ        …（Ｉ）
好ましくは、下記式（Ｉａ）
０．５０１×Ｄ−３６６．５ ≧ Ｔｃ    …（Ｉａ）
より好ましくは、下記式（Ｉｂ）
０．５０１×Ｄ−３６７ ≧ Ｔｃ        …（Ｉｂ）
を満たすことが望ましい。
【００２４】
低分子量エチレン・α−オレフィンランダム共重合体（Ｂ）において結晶化温度（Ｔｃ）と、密度（Ｄ）との関係が上記式を満たすと、低分子量エチレン・α−オレフィンランダム共重合体（Ｂ）のコモノマー組成がより均一になる結果、低分子量エチレン・α−オレフィンランダム共重合体（Ｂ）のベタつき成分が減少する傾向がある。
【００２５】
低分子量エチレン・α−オレフィンランダム共重合体（Ｂ）は、エチレンと、プロピレンまたは1−ブテンとから得られるエチレン・α−オレフィン共重合体であることが好ましい。
【００２６】
低分子量エチレン・α−オレフィンランダム共重合体（Ｂ）は、常温で固体であり、７０〜１２０℃以上で低粘度の液体となる。
【００２７】
低分子量エチレン・α−オレフィンランダム共重合体（Ｂ）は次のような製造例により得ることができる。  低分子量エチレン・α−オレフィンランダム共重合体（Ｂ）は、例えば周期表第４族から選ばれる遷移金属のメタロセン化合物と、有機アルミニウムオキシ化合物および／またはイオン化イオン性化合物とからなるメタロセン系触媒を用いて製造することができる。このようなメタロセン触媒のうち、特に高温重合用のモノシクロペンタジエニル幾何拘束型メタロセン触媒がエチレンとαーオレフィンの共重合性が良く、さらに低分子量領域に適したプロセスに適応しやすく好ましい。
【００２８】
本発明で用いられる低分子量エチレン・α−オレフィンランダム共重合体（Ｂ）は、未変性の低分子量エチレン・α−オレフィンランダム共重合体（以下「原料低分子量エチレン・α−オレフィンランダム共重合体」ともいう。）が、酸化変性または酸グラフト変性された変性低分子量エチレン・α−オレフィンランダム共重合体であってもよい。
【００２９】
液状炭化水素（Ｃ）
本発明で用いられる液状炭化水素（Ｃ）とは、一般にプロセスオイルと称されるパラフィン系、あるいはナフテン系のゴム配合油である。液状炭化水素の比重（２０℃）は０．８５０〜０．９５０、好ましくは０．８６０〜０．９３０の範囲にある。
【００３０】
液状炭化水素（Ｃ）の平均分子量は通常３００〜１０００の範囲であり、したがって４０℃での動粘度は３０ｃＳｔ以上である。３０ｃＳｔ未満のものは気化しやすかったり、可塑剤としての効果が小さいので好ましくない。
【００３１】
粘着性樹脂（Ｄ）
本発明で用いられる粘着性樹脂とは、一般にタッキフィアイヤーと称されるロジン、水素化ロジン、テルペン系樹脂、水素化芳香族石油樹脂、シクロペンタジエン樹脂、Ｃ５、Ｃ９留分の重合樹脂等である。これらのうち、特に好ましいものはポリオレフィン樹脂との相溶性に優れた脂環族飽和炭化水素樹脂である。粘着性樹脂の比重（２０℃）は０．９７０〜１．１００であり、好ましくは０．９９０〜０．９９９である。また環球法により測定される軟化温度は７０℃〜１４０℃、好ましくは９０℃〜１４０℃である。比重および軟化点がこの範囲にあるものは、当粘着性樹脂をエチレン・α−オレフィンランダム共重合体（Ａ）、低分子量エチレン・α−オレフィンランダム共重合体（Ｂ）、液状炭化水素からなる樹脂組成物に添加したときの耐熱性、柔軟性、接着力のバランスに優れるため好ましい。
【００３２】
無機充填剤（Ｅ）
本発明で使用される無機充填剤（Ｅ）としては、特に制限はないが例えば、炭酸カルシウム、水酸化マグネシウム、タルク、石英粉末、ガラス繊維、クレーまたはマイカなどを挙げることができ、これらの１種または２種以上を用いることができる。その平均粒径は０．１〜１５μｍであり、好ましくは平均粒子径が０．１〜１０μｍ以下、さらに好ましくは０．３〜５μｍである微粒子状無機化合物である。ここで平均粒子径は、ＢＥＴ法による比表面積から求めることができる。また、本発明で使用される無機充填剤は、ステアリン酸やオレイン酸等の脂肪酸等で表面化学処理されたものであっても好ましく利用できる。
【００３３】
樹脂組成物
本発明における樹脂組成物（ＡＡ）は、エチレン・α−オレフィンランダム共重合体（Ａ）１０〜７０重量％、好ましくは２０〜６０重量％と、低分子量エチレン・α−オレフィンランダム共重合体（Ｂ）３０〜９０重量％、好ましくは４０〜８０重量％からなり、１５０℃で測定した溶融粘度が５００００ｍＰａ・ｓ以下、好ましくは３００００以下、より好ましくは２００００以下となるものである。エチレン・α−オレフィンランダム共重合体（Ａ）の割合がこれよりも少ないと樹脂組成物の柔軟性、延性が劣るため好ましくなく、またこれよりも多いと、樹脂組成物の溶融粘度が上記範囲よりも高くなる。
【００３４】
また液状炭化水素（Ｃ）を、エチレン・α−オレフィンランダム共重合体（Ａ）および低分子量エチレン・α−オレフィンランダム共重合体（Ｂ）の合計量、すなわち１００重量部に対し５〜１００重量部、好ましくは１０〜７５重量部添加することができる（本発明における樹脂組成物（ＢＢ））。液状炭化水素の添加により、樹脂組成物の溶融粘度、剛性が低下できるため好ましい。添加量がこれよりも多いと、この樹脂組成物を製品に利用したときに、液状炭化水素成分がブリードアウトする恐れがある。
【００３５】
さらに、本発明の樹脂組成物（ＡＡ）または（ＢＢ）３０〜１００重量％に対し、粘着性樹脂（Ｄ）０〜５０重量％、好ましくは０〜３０重量％、無機充填剤（Ｅ）０〜７０重量％、好ましくは０〜５０重量％を添加することも可能である。この粘着性樹脂の添加により、本発明の樹脂組成物に接着性を付加することができる（本発明における樹脂組成物（ＣＣ））。また無機充填剤（Ｅ）の配合により樹脂組成物のコストが低減できる。粘着性樹脂および無機充填剤の配合量が上記範囲を超えると、樹脂組成物の柔軟性が低下し好ましくない。
【００３６】
本発明においては、本発明の樹脂組成物としての性能を損なわない範囲で他の熱可塑性樹脂、例えばＥＶＡ，ＥＥＡ，ＥＭＭＡ，ケン化ＥＶＡ、低密度ポリエチレン、ポリプロピレン、エチレン−プロピレン共重合体、ブチルゴム、ポリイソブチレン、ポリブテン等、さらに酸化防止剤、耐熱安定剤、耐候安定剤、可塑剤、スリップ剤、アンチブロッキング剤、結晶核剤等、顔料、塩酸吸収剤の添加物を損なわない範囲内で添加することも可能である。
【００３７】
本発明の樹脂組成物は、加熱型溶融攪拌槽と称する溶解槽において、好ましくは、窒素気流下通常１５０℃以上２５０℃以下の温度で攪拌羽根の回転により、各々の成分を同時または順に溶解する方法、ニーダーと称する双状回転羽根により加熱下シェアをかけて混合する方法、また押し出し機即ち単軸又は２軸のスクリューにより加熱下溶融混合する方法で製造することができる。
【００３８】
シート
本発明におけるシートは、前記樹脂組成物からなる。シートの厚みは50μｍ〜２０００μｍ、好ましくは100μｍ〜１０００μｍ、さらに好ましくは２００μｍ〜８００μｍであり、単体あるいは多層構成の一部に利用できる。このようなシートはコーター式、噴射式、その他の方法にて基層にコートして得ることができる。このようにして得たシートは柔軟性に富み、シートあるいはシートを多層構成の一部に用いた製品を曲げたときの耐折れ性に優れる。
【００３９】
【実施例】
以下に実施例、比較例を挙げて本発明を説明するが、本発明はこれにより何ら限定されるものではない。
エチレン・α−オレフィン共重合体の製造例
メタロセン触媒を用いて、次のようにして子量エチレン・α−オレフィンランダム共重合体（Ｂ−３）を製造した。
【００４０】
充分に窒素置換した内容積  ２literのステンレス製オートクレーブにヘキサン  ９２０ｍｌおよび１−ブテン  ８０ｍｌを装入し、水素を  ３．５ｋｇ／ｃｍ2（ゲージ圧）となるまで導入した。次いで、系内の温度を１５０℃に昇温した後、トリイソブチルアルミニウム０．３ミリモル、トリフェニルカルベニウムテトラキス（ペンタフルオロフェニル）ボレート０．００４ミリモル、（ｔ−ブチルアミド）ジメチル（テトラメチル−η5−シクロペンタジエニル）シランチタンジクロライド（シグマアルドリッチ社製）０．０２ミリモルをエチレンで圧入することにより重合を開始した。その後、エチレンのみを連続的に供給することにより全圧を３０ｋｇ／ｃｍ2（ゲージ圧）に保ち、１５０℃で２０分間重合を行った。  少量のエタノールを系内に添加することにより重合を停止した後、未反応のエチレンおよび１−ブテンをパージした。得られたポリマー溶液を、１００℃減圧下で一晩乾燥した。その結果、１４０℃での溶融粘度が１１ｍＰａ・ｓ、密度が９０４ｋｇ／ｍ3である低子量エチレン・α−オレフィンランダム共重合体（Ｂ−３）３１．２ｇを得た。
【００４１】
【実施例１】
ＭＦＲ（１９０℃）が３５ｇ／１０分、密度が８６０Ｋｇ／ｍ3のエチレン・１−ブテンランダム共重合体（Ａ−１）と、１４０℃での溶融粘度が８０ｍＰａ・ｓ、密度が９２０ｋｇ／ｍ3の低密度エチレン・１−ブテンランダム共重合体（Ｂ−１）からなる組成物を実施例１と同様の条件で混練し、得られた樹脂組成物のねじり剛性率、溶融粘度を測定した。結果を表．２に示す。
【００４２】
【実施例２】
ＭＦＲ（１９０℃）が３５ｇ／１０分、密度が８６０Ｋｇ／ｍ3のエチレン・１−ブテンランダム共重合体（Ａ−１）と、１４０℃での溶融粘度が８０ｍＰａ・ｓ、密度が９２０ｋｇ／ｍ3の低密度エチレン・１−ブテンランダム共重合体（Ｂ−１）、さらに比重０．８７７、４０℃での動粘度３８１．６ｃＳｔ、平均分子量７４６である液状炭化水素（出光興産製  ＰＷ−３８０）（Ｃ−１）からなる組成物を実施例１と同様の条件で混練し、得られた樹脂組成物のねじり剛性率、溶融粘度を測定した。結果を表．２に示す。
【００４３】
【実施例３】
ＭＦＲ（１９０℃）が３５ｇ／１０分、密度が８６０ｇ／ｃｍ3のエチレン・１−ブテンランダム共重合体（Ａ−１）と、１４０℃での溶融粘度が１１ｍＰａ・ｓ、密度が９０４ｋｇ／ｍ3の低密度エチレン・１−ブテンランダム共重合体（Ｂ−３）、さらに比重０．８７７、４０℃での動粘度３８１．６ｃＳｔ、平均分子量７４６である液状炭化水素（出光興産製  ＰＷ−３８０）（Ｃ−１）からなる組成物を実施例１と同様の条件で混練し、得られた樹脂組成物のねじり剛性率、溶融粘度を測定した。結果を表．２に示す。
【００４４】
【実施例４】
ＭＦＲ（１９０℃）が７０ｇ／１０分、密度が８９３Ｋｇ／ｍ3のエチレン・１−ブテンランダム共重合体（Ａ−２）と、１４０℃での溶融粘度が１１ｍＰａ・ｓ、密度が９０４ｋｇ／ｍ3の低密度エチレン・１−ブテンランダム共重合体（Ｂ−３）、さらに比重０．８７７、４０℃での動粘度３８１．６ｃＳｔ、平均分子量７４６である液状炭化水素（出光興産製  ＰＷ−３８０）（Ｃ−１）からなる組成物を実施例１と同様の条件で混練し、得られた樹脂組成物のねじり剛性率、溶融粘度を測定した。結果を表．２に示す。
【００４５】
【比較例１】
ＭＦＲ（１９０℃）が３５ｇ／１０分、密度が８６０ｋｇ／ｍ3のエチレン・１−ブテンランダム共重合体（Ａ−１）と、１４０℃での溶融粘度が６５０ｍＰａ・ｓ、密度が９３０ｋｇ／ｍ3の低密度エチレン・１−ブテンランダム共重合体（Ｂ−２）からなる組成物を、ラボプラストミル（東洋精機製）を用いて１２０℃で混練し、目的の樹脂組成物を得た。下記測定条件にてこの樹脂組成物のねじり剛性率、溶融粘度を測定した。結果を表．２に示す。
【００４６】
（１）溶融粘度
ブルックフィールド粘度計を用い、１５０℃で測定した。
【００４７】
（２）ねじり剛性率
ねじり剛性率は、ＪＩＳ Ｋ ６７７３の９．８項に記載の方法に従い、２３℃で、サンプル厚み２．０ｍｍで測定した。
【００４８】
【表１】
2004189899.tif 000002
【００４９】
表．２に示すように、本発明で用いるエチレン・α−オレフィンランダム共重合体と低密度エチレン・α−オレフィンランダム共重合体により、１５０℃での溶融粘度が５００００ｍＰａ・ｓ以下で柔軟性を有する組成物が得られることを確認した。さらに液状炭化水素の添加およびメタロセン触媒で重合した低密度エチレン・α−オレフィンランダム共重合体Ｂ−３の使用がより好ましいことを確認した。
【００５０】
【発明の効果】
本発明により、低温詳しくは１５０℃での加熱融解が可能であり、さらに含浸性、柔軟性に優れた樹脂組成物を実現した。
【００５１】
【表２】
2004189899.tif 000003